РАЗРУШАЕМОЕ И ПРИСПОСАБЛИВАЕМОЕ МЕТАЛЛИЧЕСКОЕ УПЛОТНЕНИЕ И СПОСОБ ЕГО ИЗГОТОВЛЕНИЯ

1. Уплотнение, содержащее:
металлический композит, включающий в себя:
сотовую наноматрицу, содержащую металлосодержащий материал наноматрицы;
металлическую матрицу, размещенную в сотовой наноматрице; и
агент разрушения;
первую уплотняющую поверхность; и
вторую уплотняющую поверхность, размещенную противоположно первой уплотняющей поверхности.
2. Уплотнение по п. 1, в котором первая уплотняющая поверхность размещена на внутренней стороне уплотнения, и вторая уплотняющая поверхность размещена радиально от первой уплотняющей поверхности на внешней стороне уплотнения.
3. Уплотнение по п. 1, в котором агент разрушения размещен в сотовой наноматрице за пределами металлической матрицы.
4. Уплотнение по п. 1, в котором агент разрушения размещен в металлической матрице.
5. Уплотнение по п. 1, в котором металлическая матрица содержит алюминий, железо, магний, марганец, цинк или комбинацию, содержащую по меньшей мере одно из вышеупомянутого.
6. Уплотнение по п. 1, в котором агент разрушения содержит кобальт, медь, железо, никель, вольфрам, цинк или комбинацию, содержащую по меньшей мере одно из вышеупомянутого.
7. Уплотнение по п. 1, в котором металлосодержащий материал наноматрицы содержит алюминий, кобальт, медь, железо, магний, никель, кремний, вольфрам, цинк, их оксид, их нитрид, их карбид, их интерметаллическое соединение, их металлокерамику или комбинацию, содержащую по меньшей мере одно из вышеупомянутого.
8. Уплотнение по п. 1, в котором количество металлической матрицы составляет от примерно 50 мас.% до примерно 95 мас.% в расчете на массу уплотнения.
9. Уплотнение по п. 1, в котором количество агента разрушения составляет от примерно 0,25 мас.% до примерно 15 мас.% в расчете на массу уплотнения.
10. Уплотнение по п. 1, в котором количество металлического материала наноматрицы составляет от примерно 10 мас.% до примерно 50 мас.%, в расчете на массу уплотнения.
11. Уплотнение по п. 1, дополнительно содержащее частицы добавки, которая включает в себя металл, углерод, оксид металла, нитрид металла, карбид металла, интерметаллическое соединение, металлокерамику или комбинацию, содержащую по меньшей мере одно из вышеупомянутого.
12. Уплотнение по п. 11, в котором количество частиц добавки составляет от примерно 0,5 мас.% до примерно 25 мас.%, в расчете на массу уплотнения.
13. Уплотнение по п. 1, дополнительно содержащее сальник в наружной уплотняющей поверхности.
14. Уплотнение по п. 13, дополнительно содержащее эластомер, размещенный в сальнике.
15. Уплотнение по п. 14, в котором эластомер включает в себя бутадиеновый каучук, бутилкаучук, хлорсульфонированный полиэтилен, эпихлоргидриновый каучук, каучук на основе этилена-пропилена-диенового мономера, этиленпропиленовый каучук, фторэластомер, нитриловый каучук, перфторэластомер, полиакрилатный каучук, полихлоропрен, полиизопрен, полисульфидный каучук, санифлор, силиконовый каучук, бутадиен-стирольный каучук или комбинацию, содержащую по меньшей мере одно из вышеупомянутого.
16. Уплотнение по п. 1, при этом уплотнение является временным уплотнением.
17. Уплотнение по п. 1, при этом уплотнение имеет относительное удлинение от примерно 10% до примерно 75%.
2
2
18. Уплотнение по п. 1, при этом уплотнение имеет предел текучести от примерно 15 тыс.фунт/дюймдо примерно 50 тыс.фунт/дюйм.
2
2
19. Уплотнение по п. 1, при этом уплотнение имеет прочность на сжатие от примерно 30 тыс.фунт/дюйм до примерно 80 тыс.фунт/дюйм.
20. Уплотнение по п. 1, при этом уплотнение имеет температурный номинал до 1000°F.
21. Уплотнение по п. 1, при этом уплотнение является разрушаемым в ответ на контакт с текучей средой.
22. Уплотнение по п. 1, при этом текучая среда содержит рассол, неорганическую кислоту, органическую кислоту или комбинацию, содержащую по меньшей мере одно из вышеупомянутого.
2
2
23. Уплотнение по п. 1, при этом уплотнение имеет скорость разрушения от примерно 1 мг/см/час до примерно 10000 мг/см/час.
24. Изделие, содержащее уплотнение по п. 1, причем изделие является пробкой гидроразрыва, мостовой пробкой, прокладкой или заслонкой.
25. Изделие по п. 24, в котором уплотнение выполнено с возможностью образования уплотнения металла к металлу в ответ на приложение сжимающей силы.
26. Способ приготовления уплотнения, содержащий:
объединение порошка металлической матрицы, агента разрушения и металлического материала наноматрицы с образованием композиции;
уплотнение композиции с образованием уплотненной композиции;
спекание уплотненной композиции; и
прессование спеченной композиции с образованием уплотнения.
27. Способ временного уплотнения элемента, содержащий:
приложение давления для деформации уплотнения по п. 1;
приспосабливание уплотнения к пространству с образованием временного уплотнения; и
контактирование временного уплотнения с текучей средой для разрушения временного уплотнения.
28. Способ по п. 27, в котором временное уплотнение является уплотнением металла к металлу.
29. Способ по п. 27, в котором первая уплотняющая поверхность является внутренней уплотняющая поверхностью, а вторая уплотняющая поверхность является наружной уплотняющей поверхностью, расположенной радиально от внутренней уплотняющей поверхности.
30. Агент разрушения, содержащий:
металл, жирную кислоту, керамическую частицу или комбинацию, содержащую по меньшей мере одно из вышеупомянутого, расположенные среди регулируемого электролитного материала,
при этом агент разрушения изменяет скорость разрушения регулируемого электролитного материала.
31. Агент разрушения по п. 30, причем регулируемый электролитный материал содержит:
сотовую наноматрицу, содержащую металлосодержащий материал наноматрицы; и
металлическую матрицу, размещенную в сотовой наноматрице.
32. Агент разрушения по п. 31, при этом агент разрушения расположен в сотовой наноматрице за пределами металлической матрицы.
33. Агент разрушения по п. 30, в котором металл содержит кобальт, медь, железо, никель, вольфрам, цинк или комбинацию, содержащую по меньшей мере одно из вышеупомянутого.
34. Агент разрушения по п. 30, в котором жирная кислота содержит олеиновую кислоту, стеариновую кислоту, лауриновую кислоту, гидроксистеариновую кислоту, бегеновую кислоту, арахидоновую кислоту, линолевую кислоту, линоленовую кислоту, рицинолевую кислоту, пальмитиновую кислоту, монтановую кислоту или комбинацию, содержащую по меньшей мере одно из вышеупомянутого.
35. Агент разрушения по п. 30, в котором керамическая частица содержит нитрид бора, карбид вольфрама, карбид тантала, карбид титана, карбид ниобия, карбид циркония, карбид бора, карбид гафния, карбид кремния, карбид ниобия бора, нитрид алюминия, нитрид титана, нитрид циркония, нитрид тантала или комбинацию, содержащую по меньшей мере одно из вышеупомянутого.